(57)【要約】  撹拌効率向上等のためにバッフルサポートを介して反応槽内に配置されるバッフル（邪魔板）等への付着物の堆積を抑制することにより、生産効率の向上や堆積物除去コストの削減及び製品ポリアリーレンスルフィド（ＰＡＳ）の品質向上に寄与するＰＡＳの製造装置を提供すること。  １または複数、好ましくは複数のバッフルを具備する反応槽を備えるＰＡＳの製造装置であって、前記バッフルの各々は、前記反応槽の内壁に突設される１または複数のバッフルサポートによって支持され、かつ、前記バッフルサポートの少なくとも１つは、前記バッフルサポートを、好ましくは垂直方向に、貫通する１または複数の開口部を有する前記ＰＡＳの製造装置。
2016047631.tif 000002
【特許請求の範囲】
【請求項１】
１または複数のバッフルを具備する反応槽を備えるポリアリーレンスルフィドの製造装置であって、
前記バッフルの各々は、前記反応槽の内壁に突設される１または複数のバッフルサポートによって支持され、かつ、
前記バッフルサポートの少なくとも１つは、前記バッフルサポートを貫通する１または複数の開口部を有する
ことを特徴とする前記のポリアリーレンスルフィドの製造装置。
【請求項２】
複数のバッフルを具備する反応槽を備える請求項１記載のポリアリーレンスルフィドの製造装置。
【請求項３】
前記バッフルサポートの少なくとも１つは、水平面におけるその断面積が、前記反応槽の内容物の水平方向の流れの方向に対する垂直面におけるその断面積より大である請求項１または２記載のポリアリーレンスルフィドの製造装置。
【請求項４】
前記バッフルサポートを貫通する開口部が垂直方向に前記バッフルサポートを貫通する開口部である請求項１乃至３のいずれか１項に記載のポリアリーレンスルフィドの製造装置。
【請求項５】
前記バッフルサポートを貫通する開口部の開口端の面積の合計は、該バッフルサポート上の面のうち、前記開口端を含む面の輪郭で囲まれる面積に対して５〜９５％の割合である請求項１乃至４のいずれか１項に記載のポリアリーレンスルフィドの製造装置。
【請求項６】
前記複数の開口部の間隔が１〜５０ｍｍである請求項１乃至５のいずれか１項に記載のポリアリーレンスルフィドの製造装置。
【請求項７】
前記バッフルサポートを貫通する開口部が、梯子状または格子状である請求項１乃至６のいずれか１項に記載のポリアリーレンスルフィドの製造装置。
【請求項８】
バッフルサポートが、反応槽内の内容物の水平方向の流れに対して、バッフルの水平断面の幾何的重心を基準として下流側に配置される請求項１乃至７のいずれか１項に記載のポリアリーレンスルフィドの製造装置。
【請求項９】
前記バッフルの少なくとも１つは、上端に頂角４５〜７５度の尖頭部を有する請求項１乃至８のいずれか１項に記載のポリアリーレンスルフィドの製造装置。
【請求項１０】
前記バッフルの各々の長手方向に直交する断面形状は、略円形または楕円形である請求項１乃至９のいずれか１項に記載のポリアリーレンスルフィドの製造装置。
【請求項１１】
前記バッフルの各々の長手方向に直交する断面の反応槽の径方向長さは、反応槽の径に対して０．４〜１５％である請求項１乃至１０のいずれか１項に記載のポリアリーレンスルフィドの製造装置。
【請求項１２】
前記バッフルの各々の長さは、反応槽の高さに対して５０〜８０％である請求項１乃至１１のいずれか１項に記載のポリアリーレンスルフィドの製造装置。
【請求項１３】
前記バッフルの少なくとも１つは、内部に冷却管または加熱管を備える請求項１乃至１２のいずれか１項に記載のポリアリーレンスルフィドの製造装置。
【請求項１４】
請求項１乃至１３のいずれか１項に記載の製造装置を使用するポリアリーレンスルフィドの製造方法。
【発明の詳細な説明】
【技術分野】
【０００１】
本発明は、ポリアリーレンスルフィドの製造装置に関するものであり、更に詳しくは、撹拌効率向上等のために反応槽内に配置されるバッフル（「邪魔板」ということもある。）及びバッフルサポートを備えるポリアリーレンスルフィドの製造装置の改良に関するものである。
【背景技術】
【０００２】
ポリフェニレンスルフィド（以下、「ＰＰＳ」ということがある。）に代表されるポリアリーレンスルフィド（以下、「ＰＡＳ」ということがある。」）は、耐熱性、耐薬品性、難燃性、機械的強度、電気特性、寸法安定性等に優れたエンジニアリングプラスチックである。ＰＡＳは、押出成形、射出成形、圧縮成形等の一般的溶融加工法により、各種成形品、フィルム、シート、繊維等に成形可能であるため、電気・電子機器、自動車機器等の広範な分野において汎用されている。【０００３】
ＰＡＳの代表的な製造方法としては、硫黄源と、ｐ−ジクロロベンゼン（以下、「ＰＤＣＢ」ということがある。）等のジハロ芳香族化合物とを、Ｎ−メチル−２−ピロリドン（以下、「ＮＭＰ」ということがある。）等の極性有機溶媒を含む混合物として、加熱下（例えば１７５〜３５０℃程度の温度条件下）で重合反応させてＰＰＳ等のＰＡＳを得る方法が知られている（特許文献１及び特許文献２）。また、高分子量のＰＡＳを製造するために、重合温度及び重合反応系に存在する水分量を変更して重合反応を行う２段階重合法や、更に必要に応じて相分離剤を使用して重合を行う方法が知られている（特許文献３及び特許文献４）。【０００４】
ＰＡＳの重合装置としては、撹拌装置を備える略円筒型の反応槽（「重合槽」または「重合缶」ということもある。）が使用されることが多く、重合装置内、具体的には反応槽内において、極性有機溶媒と、原料モノマー及び生成されるＰＡＳポリマーとの組成を精度よくコントロールすることが必要である。そこで、ＰＡＳの重合は、撹拌翼が配置された反応槽を使用して、反応槽の上部に設けられた１または複数の供給管から原料モノマー、溶媒（極性有機溶媒や水等）、重合助剤等を供給した後、反応槽内を所定の温度と圧力に調整、必要に応じて温度と圧力を変更したり、原料モノマーや溶媒等を追加供給して、十分に撹拌しながら重合反応させることによって実施される。生成したＰＡＳポリマーは、通常反応槽の底部に設けられた排出管から取り出され、洗浄や精製等を経て、製品ＰＡＳポリマーが得られる。【０００５】
ところで、略円筒型の槽内における撹拌においては、撹拌翼の回転に伴って液流が槽の壁に沿って渦巻き（ｖｏｌｔｅｘ：ボルテックス）状に回る共回り現象が発生することが知られている。共回り現象が発生すると、周方向の回転流が支配的となり、上下方向の液流が発生しにくいため、槽内の被撹拌物の組成の均一化や均一混合が困難となる。この場合、撹拌翼とともに共回りする強制渦（固体的回転部）と、その外側の自由渦とが形成されるため、槽の中心部と槽壁部との間に圧力差が生じることにより、液表面の中央部に窪みが発生する。そこで、周方向の流れを妨げることにより、周方向の回転流を上下の循環流に変換するためにバッフル（邪魔板）を挿入することが広く行われている。バッフル（邪魔板）の挿入により、槽内においては、周方向の回転流とともに、上下の循環流が生じる結果、撹拌効率の向上（撹拌動力数の増加、せん断性能の向上等）、所望のフローパターンの形成、伝熱面積の確保を実現し、被撹拌物の組成の均一化や均一混合、更には所望の反応の均一化等が達成されるようになる。【０００６】
バッフル（邪魔板）としては、多くの場合、槽壁の近傍において槽壁に平行に槽の上限方向に延びる平板状、棒状等の部材が使用されている。バッフルの形状、大きさ（幅や径、長さ等）、液面（「界面」ということもある。）下の長さ、槽壁との隙間等の条件を変更することによって、混合効果等が異なることが知られている。なお、バッフル（邪魔板）の内部に冷媒または熱媒の通路を設けることにより、該バッフルを温度調整装置として利用することも行われている。バッフル（邪魔板）の取付方法としては、（１）槽の胴部分に溶接等により固定する、（２）槽に設けられる取り付け金具（「バッフルサポート」、「バッフル支持部」ということもある。）により固定する、（３）槽の蓋部に設けたノズル等により吊り下げ固定する等の方法が知られている（特許文献５及び特許文献６）。そして、例えば特許文献５には、（１）の場合、邪魔板の取り付けや交換のためには溶接や溶接部分の切断が必要なので、作業工数が多く、作業時間も長くなる、（２）の場合、邪魔板の交換等は容易だが、邪魔板の設置数を増やすためには、溶接等により取り付け金具を増設しなければならないので、作業工数が多くなる等の問題がある、（３）の場合、ノズルの数以上の邪魔板を設けることはできず、また、邪魔板に加わる力を蓋部が支持するので、使用条件が制約される等の問題があること等が開示されている。【０００７】
ＰＡＳの製造装置においては、反応槽内で撹拌操作等に伴って、付着物の堆積が生じることがある。付着物の組成は、主に、生成物であるＰＡＳポリマーと副生物であるＮａＣｌであるが、更に、ＰＡＳの低重合物（オリゴマー等を包含する。）や未反応の原料モノマーやアルカリ物質（ＮａＯＨ等）も含有されることがある。バッフル、バッフルサポート、供給管等への付着物の堆積が進行すると、堆積した付着物が剥がれて落下することがあり、得られる製品ＰＡＳに混入して品質の低下に繋がったり、反応槽からのＰＡＳの排出が妨げられたりするおそれがある。さらに、高温下で高濃度のアルカリ物質に接触する場合には、装置（供給管や槽壁等）の腐食が発生するおそれもある。付着物の堆積は、重合バッチ数を重ねるにしたがって顕著なものになっていくので、定期的に、重合反応を完全に停止し、過大な労力と時間を投入して反応槽の清掃（付着物の除去等）を行う必要があった。【０００８】
そこで、撹拌効率向上等のためにバッフルサポートを介して反応槽内に配置されるバッフル（邪魔板）等への付着物の堆積を抑制することによって、生産効率を向上し、堆積物除去コストを削減し、及び製品ＰＡＳの品質を向上することに寄与するＰＡＳの製造装置を提供することが望まれていた。
【先行技術文献】
【特許文献】
【０００９】
【特許文献１】特公昭４５−３３６８号公報
【特許文献２】特公平６−５１７９３号公報
【特許文献３】特開昭６１−７３３２号公報
【特許文献４】特開昭６３−３９９２６号公報
【特許文献５】特開２０１１−８３６９２号公報
【特許文献６】特公平５−５９７８２号公報
【発明の概要】
【発明が解決しようとする課題】
【００１０】
本発明の課題は、撹拌効率向上等のためにバッフルサポートを介して反応槽内に配置されるバッフル（邪魔板）等への付着物の堆積を抑制することによって、生産効率を向上し、堆積物除去コストを削減し、及び製品ＰＡＳの品質を向上することに寄与するＰＡＳの製造装置を提供することにある。
【課題を解決するための手段】
【００１１】
本発明者らは、前記目的を達成するために鋭意研究した結果、バッフル及びバッフルサポートを備えるＰＡＳの製造装置において、バッフルサポートとして、貫通する開口部を有するものを具備することにより、課題を解決することができることを見いだし、本発明を完成した。【００１２】
すなわち、本発明によれば、（１）１または複数のバッフルを具備する反応槽を備えるＰＡＳの製造装置であって、
前記バッフルの各々は、前記反応槽の内壁に突設される１または複数のバッフルサポートによって支持され、かつ、
前記バッフルサポートの少なくとも１つは、前記バッフルサポートを貫通する１または複数の開口部を有する
ことを特徴とする前記のＰＡＳの製造装置が提供される。【００１３】
また、本発明によれば、発明の具体的な態様として、以下（２）〜（１３）のＰＡＳの製造装置が提供される。
（２）複数のバッフルを具備する反応槽を備える前記（１）のＰＡＳの製造装置。
（３）前記バッフルサポートの少なくとも１つは、水平面におけるその断面積が、前記反応槽の内容物の水平方向の流れの方向に対して垂直面におけるその断面積より大である前記（１）または（２）のＰＡＳの製造装置。
（４）前記バッフルサポートを貫通する開口部が垂直方向に前記バッフルサポートを貫通する開口部である前記（１）〜（３）のいずれかのＰＡＳの製造装置。
（５）前記バッフルサポートを貫通する開口部の開口端の面積の合計は、該バッフルサポート上の面のうち、前記開口端を含む面の輪郭で囲まれる面積に対して５〜９５％の割合である前記（１）〜（４）のいずれかのＰＡＳの製造装置。
（６）前記複数の間隔が１〜５０ｍｍである前記（１）〜（５）のいずれかのＰＡＳの製造装置。
（７）前記バッフルサポートを貫通する開口部が、梯子状または格子状である前記（１）〜（６）のいずれかのＰＡＳの製造装置。
（８）バッフルサポートが、反応槽内の内容物の水平方向の流れに対して、バッフルの水平断面の幾何的重心を基準として下流側に配置される前記（１）〜（７）のいずれかのＰＡＳの製造装置。
（９）前記バッフルの少なくとも１つは、上端に頂角４５〜７５度の尖頭部を有する前記（１）〜（８）のいずれかのＰＡＳの製造装置。
（１０）前記バッフルの各々の長手方向に直交する断面形状は、略円形または楕円形である前記（１）〜（９）のいずれかのＰＡＳの製造装置。
（１１）前記バッフルの各々の長手方向に直交する断面の反応槽の径方向長さは、反応槽の径に対して０．４〜１５％である前記（１）〜（１０）のいずれかのＰＡＳの製造装置。
（１２）前記バッフルの各々の長さは、反応槽の高さに対して５０〜８０％である前記（１）〜（１１）のいずれかのＰＡＳの製造装置。
（１３）前記バッフルの少なくとも１つは、内部に冷却管または加熱管を備える前記（１）〜（１２）のいずれかのＰＡＳの製造装置。
（１４）前記（１）〜（１３）のいずれかの製造装置を使用するＰＡＳの製造方法。
【発明の効果】
【００１４】
本発明によれば、１または複数のバッフルを具備する反応槽を備えるＰＡＳの製造装置であって、
前記バッフルの各々は、前記反応槽の内壁に突設される１または複数のバッフルサポートによって支持され、かつ、
前記バッフルサポートの少なくとも１つは、前記バッフルサポートを貫通する１または複数の開口部を有する
ことを特徴とする前記のＰＡＳの製造装置であることにより、
撹拌効率向上等のためにバッフルサポートを介して反応槽内に配置されるバッフル（邪魔板）等への付着物の堆積を抑制することによって、生産効率を向上し、堆積物除去コストを削減し、及び製品ＰＡＳの品質を向上することに寄与するＰＡＳの製造装置を提供することができるという効果が奏される。
【図面の簡単な説明】
【００１５】
【図１】本発明のＰＡＳ製造装置に備えられる反応槽の１つの具体例を示す模式的な断面正面図である。
【図２】本発明のＰＡＳ製造装置に備えられる反応槽の１つの具体例を示す模式的な断面平面図である。
【図３】（ａ）〜（ｅ）は、本発明のＰＡＳ製造装置に備えられるバッフル及びバッフルサポートのいくつかの具体例を示す模式的な一部断面平面図である。
【図４】ＰＡＳ製造装置に備えられるバッフル及びバッフルサポートの比較例を示す模式的な一部断面平面図である。
【発明を実施するための形態】
【００１６】
Ｉ．ポリアリーレンスルフィドの製造原料等
本発明のＰＡＳの製造装置は、それ自体公知のＰＡＳ、すなわち、ＰＡＳを製造する原料等として、硫黄源とジハロ芳香族化合物との、極性有機溶媒を含む混合物を、加熱下で重合反応させて得られるＰＡＳの製造装置である。
【００１７】
１．硫黄源：
本発明のＰＡＳの製造装置において、ＰＡＳを製造するために使用される硫黄源としては、ＰＡＳの製造に用いられる公知の化合物が挙げられる。例えば、アルカリ金属硫化物、アルカリ金属水硫化物及び硫化水素等が挙げられる。
【００１８】
アルカリ金属水硫化物としては、水硫化リチウム、水硫化ナトリウム、水硫化カリウム、水硫化ルビジウム、水硫化セシウム、及びこれらの２種以上の混合物等を挙げることができる。これらの中でも、工業的に安価に入手できる点で、水硫化ナトリウム及び水硫化リチウムが好ましい。
【００１９】
アルカリ金属硫化物としては、硫化リチウム、硫化ナトリウム、硫化カリウム、硫化ルビジウム、硫化セシウム、及びこれらの２種以上の混合物等を挙げることができる。アルカリ金属硫化物は、無水物、水和物、水溶液のいずれを用いてもよい。これらの中でも、工業的に安価に入手できる点で、硫化ナトリウムが好ましい。これらのアルカリ金属硫化物は、水和物として市販されているものも使用することができる。
【００２０】
アルカリ金属硫化物の中には、少量のアルカリ金属水硫化物が含有されていてもよい。アルカリ金属水硫化物の中には、少量のアルカリ金属硫化物が含有されていてもよい。これらの場合、アルカリ金属硫化物とアルカリ金属水硫化物とからなる硫黄源の総モル量が、必要により配置する脱水工程後の、重合工程で重合反応に供される硫黄源、すなわち「仕込み硫黄源」になる。アルカリ金属硫化物とアルカリ金属水硫化物とを混合して用いる場合には、両者が混在したものが仕込み硫黄源となる。
【００２１】
硫黄源がアルカリ金属水硫化物を含有するものである場合、アルカリ金属水酸化物を併用する。アルカリ金属水酸化物としては、水酸化リチウム、水酸化ナトリウム、水酸化カリウム、水酸化ルビジウム、水酸化セシウム、及びこれらの２種以上の混合物が挙げられる。これらの中でも、工業的に安価に入手できる点で水酸化ナトリウム及び水酸化リチウムが好ましい。
【００２２】
２．ジハロ芳香族化合物：
本発明のＰＡＳの製造装置において、ＰＡＳを製造するために使用されるジハロ芳香族化合物としては、ＰＡＳの製造に用いられる公知の化合物が挙げられる。例えば、ｐ−ジハロベンゼン等のジハロベンゼン類；ｏ−ジハロトルエン、ｐ−ジハロトルエン、ｏ−ジハロキシレン、１−エチル−２，５−ジハロベンゼン等のアルキル置換ジハロベンゼン類；１−フェニル−２，５−ジハロベンゼン等のアリール置換ジハロベンゼン類；４，４’−ジハロビフェニル等のジハロビフェニル類；１，４−ジハロナフタレン，１，５−ジハロナフタレン，２，６−ジハロナフタレン等のジハロナフタレン類等が挙げられる。好ましくは、ハロゲン原子が塩素原子のｐ−ジハロベンゼンであるｐ−ジクロロベンゼン（ＰＤＣＢ）である。
【００２３】
ジハロ芳香族化合物の使用量は、硫黄源１モルに対し、通常０．９〜１．５モルであり、好ましくは０．９５〜１．２モルである。後述する分岐剤を使用する場合は、硫黄源１モルに対し、ジハロゲン化芳香族化合物と分岐剤との合計モル数が、通常０．９〜１．５モルであり、好ましくは０．９５〜１．２モルである。
【００２４】
３．極性有機溶媒：
本発明のＰＡＳの製造装置において、ＰＡＳを製造するために重合反応の溶媒として使用される極性有機溶媒としては、非プロトン性極性有機溶媒であるアミド化合物、ラクタム化合物、尿素化合物、有機硫黄化合物、環式有機リン化合物等が好ましく挙げられる。
【００２５】
具体的には、Ｎ，Ｎ−ジメチルホルムアミド、Ｎ，Ｎ−ジメチルアセトアミド等のアミド化合物；Ｎ−メチル−ε−カプロラクタム等のＮ−アルキルカプロラクタム化合物；Ｎ−メチル−２−ピロリドン（ＮＭＰ）、Ｎ−シクロヘキシル−２−ピロリドン等のＮ−アルキルピロリドン化合物またはＮ−シクロアルキルピロリドン化合物；１，３−ジアルキル−２−イミダゾリジノン等のＮ，Ｎ−ジアルキルイミダゾリジノン化合物；テトラメチル尿素等のテトラアルキル尿素化合物；ヘキサメチルリン酸トリアミド等のヘキサアルキルリン酸トリアミド化合物等が挙げられる。また、有機硫黄化合物としては、ジメチルスルホキシド、ジフェニルスルホン等が、環式有機リン化合物としては、１−メチル−１−オキソホスホラン等が、それぞれ挙げられる。
【００２６】
極性有機溶媒は、それぞれ１種を単独で、または２種以上を混合して、更には、本発明の目的に支障のない他の溶媒成分と混合して、使用することができる。前記各種の非プロトン性極性有機溶媒の中で、好ましいのはＮ−アルキルカプロラクタム化合物及びＮ−アルキルピロリドン化合物であり、特に好ましいのはＮ−メチル−２−ピロリドン（ＮＭＰ）である。極性有機溶媒の使用量は、前記硫黄源１モルに対し、通常０．０５〜１０ｋｇであり、好ましくは０．１〜１ｋｇ、より好ましくは０．２〜０．８ｋｇ、更に好ましくは０．２５〜０．６ｋｇの範囲である。
【００２７】
４．分子量調節剤、分岐・架橋剤：
本発明のＰＡＳの製造装置において、ＰＡＳを製造するために、所望によっては、公知の分子量調節剤や公知の分岐・架橋剤を併用してもよい。
【００２８】
５．重合助剤：
本発明のＰＡＳの製造装置において、ＰＡＳを製造するに際して、必要に応じて各種重合助剤を用いることができる。
【００２９】
６．相分離剤：
本発明のＰＡＳの製造装置において、ＰＡＳを製造するに際して、相分離を生起し粒状ＰＡＳを得るために、各種相分離剤を用いることができる。相分離剤とは、それ自体でまたは少量の水の共存下に、極性有機溶媒に溶解し、ＰＡＳの極性有機溶媒に対する溶解性を低下させる作用を有する化合物である。相分離剤自体は、ＰＡＳの溶媒ではない化合物である。
【００３０】
相分離剤としては、相分離剤として機能することが知られている公知の化合物を用いることができる。相分離剤には、前記の重合助剤として使用される化合物も含まれるが、ここでは、相分離剤とは、相分離状態で重合反応を行う工程、すなわち相分離重合工程で相分離剤として機能し得る量比、または重合終了後その存在下で相分離を生じさせるのに十分な量比、で用いられる化合物を意味する。相分離剤の具体例としては、有機カルボン酸金属塩、有機スルホン酸金属塩、ハロゲン化リチウム等のアルカリ金属ハライド、アルカリ土類金属ハライド、芳香族カルボン酸のアルカリ土類金属塩、リン酸アルカリ金属塩、アルコール類、パラフィン系炭化水素類、及び水から群より選ばれる少なくとも１種等が好ましく挙げられる。有機カルボン酸金属塩としては、例えば、酢酸リチウム、酢酸ナトリウム、酢酸カリウム、プロピオン酸ナトリウム、吉草酸リチウム、安息香酸リチウム、安息香酸ナトリウム、フェニル酢酸ナトリウム、ｐ−トルイル酸カリウム等のアルカリ金属カルボン酸塩が好ましい。これらの相分離剤は、それぞれ単独で、または２種以上を組み合わせて使用することができる。これらの相分離剤の中でも、コストが安価で、後処理が容易な水、または水とアルカリ金属カルボン酸塩等の有機カルボン酸金属塩との組み合わせが、特に好ましい。
【００３１】
相分離剤として水を使用する場合でも、相分離重合を効率的に行う観点から、水以外の他の相分離剤を重合助剤として併用することができる。相分離重合において、水と他の相分離剤とを併用する場合、その合計量は、相分離を起こすことができる量であればよい。相分離剤は、少なくとも一部は、重合反応成分の仕込み時から共存していてもかまわないが、重合反応の途中で相分離剤を添加して、または重合反応後に相分離を形成するのに充分な量に調整することが望ましい。
【００３２】
本発明のＰＡＳの製造装置において、ＰＡＳの製造方法が、相分離剤の存在下で行うものである場合、用いられる相分離剤の使用量は、相分離剤の種類により異なるが、極性有機溶媒１ｋｇに対し、通常０．０５〜３０モル、好ましくは０．１〜２０モル、より好ましくは０．１５〜１５モル、更に好ましくは０．２〜１２モルの範囲である。
【００３３】
ＩＩ．ポリアリーレンスルフィドの製造方法
本発明のＰＡＳの製造装置を適用して、ＰＡＳを製造する方法としては、本発明の趣旨を損なわない限り、特に限定されず、一般には、仕込み工程、重合工程（前段重合工程及び後段重合工程からなる２段階重合工程としてもよい。）を含むＰＡＳの製造方法であり、好ましくは更に脱水工程を備える方法である。
【００３４】
１．脱水工程
ＰＡＳを製造するに際しては、仕込み工程に先だって、極性有機溶媒と硫黄源、所望によりアルカリ金属水酸化物を含有する混合物を加熱して、該混合物を含有する系内から水を含む留出物の少なくとも一部を系外に排出する脱水工程を配置することが好ましい。硫黄源とジハロ芳香族化合物との重合反応は、重合反応系に存在する水分量によって影響を受ける。そこで、一般に、重合工程前に脱水工程を配置して、重合反応系内の水分量を調節することが好ましい。
【００３５】
脱水工程では、望ましくは不活性ガス雰囲気下で、極性有機溶媒、硫黄源（好ましくはアルカリ金属水硫化物を含む硫黄源）、及び全仕込み量の一部のアルカリ金属水酸化物を含む混合物を、通常３００℃以下、好ましくは１００〜２５０℃の温度範囲内で、通常１５分間から２４時間、好ましくは３０分間〜１０時間、加熱し、該混合物を含有する系内から水を含む留出物（通常、水と極性有機溶媒とが含まれる。）の少なくとも一部を系外に排出する。脱水工程で脱水されるべき水分とは、脱水工程で仕込んだ各原料が含有する水和水、混合物の水媒体、各原料間の反応により副生する水等である。脱水工程は、仕込み工程及び重合工程を実施する反応槽を使用してもよいし、他の装置を使用してもよいが、好ましくは反応槽内で実施する。
【００３６】
脱水工程では、加熱によって、硫黄源と水とが反応して、硫化水素とアルカリ金属水酸化物とが生成し、気体の硫化水素が揮散する。したがって、脱水工程後に系内に残存する混合物中の硫黄源の量は、投入した硫黄源の量よりも減少する。脱水工程後に系内に残存する混合物中の硫黄源を「有効硫黄源」と呼ぶことがあり、有効硫黄源は、仕込み工程とその後の重合工程における「仕込み硫黄源」（以下、単に「硫黄源」ということがある。）に該当する。脱水工程後の有効硫黄源は、アルカリ金属水硫化物、アルカリ金属硫化物等を含有する混合物であり、その具体的な形態については、特に限定されない。
【００３７】
脱水工程では、水和水や水媒体、副生水等の水分を必要量の範囲内になるまで脱水する。脱水工程では、有効硫黄源１モルに対して、好ましくは０〜２モル、より好ましくは０．５〜１．８モルになるまで脱水することが望ましい。
【００３８】
２．仕込み工程
本発明のＰＡＳの製造装置を適用して、ＰＡＳを製造する方法は、所望により脱水工程を実施した後、以下の仕込み工程を経て実施する。仕込み工程は、極性有機溶媒、前記の硫黄源及びジハロ芳香族化合物、並びに水を含有する仕込み混合物を調製する工程であり、前記の混合物の成分に、更に必要に応じてアルカリ金属水酸化物を添加して、これらの所定組成の混合物、すなわち仕込み混合物を調製する。
【００３９】
反応槽への仕込みは、一般に、約２０℃から約３００℃、好ましくは約２０℃から約２００℃の温度範囲内で行われる。
【００４０】
仕込み混合物中のジハロ芳香族化合物の含有量は、硫黄源１モルに対し、通常０．９〜１．５モル、好ましくは０．９２〜１．２モル、より好ましくは０．９５〜１．１モルの比率（以下、「仕込みモル比」ということがある。）である。硫黄源に対するジハロ芳香族化合物の仕込みモル比が大きすぎると、高分子量のＰＡＳを生成させることが困難になる。他方、硫黄源に対するジハロ芳香族化合物の仕込みモル比が小さすぎると、分解反応が生じやすくなり、安定的な重合反応の実施が困難となる。
【００４１】
仕込み工程において、硫黄源１モル当り０．０２〜２モルの水を含有する仕込み混合物を調製することが好ましく、より好ましくは０．０５〜１．９モル、更に好ましくは０．５〜１．８モルの水を含有するものとなるように、必要に応じて水を添加する。
【００４２】
さらに、仕込み工程において、極性有機溶媒の量は、硫黄源１モル当り、通常０．０５〜１０ｋｇ、好ましくは０．１〜１ｋｇ、より好ましくは０．２〜０．８ｋｇの範囲とすることが望ましい。
【００４３】
３．重合工程
本発明のＰＡＳの製造装置を適用して、ＰＡＳを製造する方法は、仕込み工程に続いて重合工程を行う。本発明のＰＡＳの製造装置は、先に説明した脱水工程や、重合工程後に行う冷却工程（造粒工程等）等にも適用することができるが、仕込工程に続く重合工程に適用することが好ましい。重合工程では、仕込み工程により調製した仕込み混合物を、通常１７０〜２９０℃、好ましくは１８０〜２８０℃、より好ましくは１９０〜２７５℃の温度に加熱して、重合反応を開始させ、重合を進行させる。重合反応時間は、一般に１０分間〜５０時間の範囲であり、望ましくは２０分間〜３０時間である。
【００４４】
本発明のＰＡＳの製造装置を適用して行うＰＡＳの重合工程としては、ＰＡＳの製造方法において知られている重合工程であれば特に限定されない。例えば、１段階重合、２段階重合（前段重合工程及び後段重合工程からなる。）、２段階重合における前段重合工程または後段重合工程のいずれかの重合工程に、本発明のＰＡＳの製造装置を適用することができる。すなわち、本発明のＰＡＳの製造装置に備えられる特有の構成を有する反応槽内において、（１）１段階重合を行う、（２）２段階重合の前段重合工程及び後段重合工程を行う、または、（３）２段階重合の前段重合工程または後段重合工程のいずれかを行う、ことができる。バッフルサポートを介して反応槽内に配置されるバッフル等への付着物の堆積を抑制する効果が大きい観点から、本発明のＰＡＳの製造装置に備えられる特有の構成を有する反応槽内において、１段階重合を行うか、または、２段階重合における前段重合工程を行うことが好ましい。なお、後者の場合、２段階重合の後段重合工程は、前記の特有の構成を有しない反応槽を使用してもよいが、該特有の構成を有する反応槽を使用してもよい。後者の場合、重合工程から冷却工程（造粒工程）に移行するときに、バッフル等への付着物の堆積を抑制する効果が奏されることがある。
【００４５】
本発明のＰＡＳの製造装置を適用して行うＰＡＳの重合工程としては、必須ではないが、相分離剤の存在下で行う重合工程にも適用することができる。具体的には、重合工程において、極性有機溶媒中で、前記のジハロ芳香族化合物と、硫黄源とを、相分離剤の存在下で、重合反応系内に生成ポリマー濃厚相と生成ポリマー希薄相とに相分離した状態で重合反応を行う重合工程にも適用することができる。なお、相分離剤としては、先に述べた水や、相分離剤として機能することが知られている化合物等が好ましく用いられる。相分離剤として水を用いる場合は、重合反応系内の水量を、極性有機溶媒１ｋｇ当り０．０５〜３０モル、好ましくは０．１〜２０モル、より好ましくは０．１５〜１５モル、更に好ましくは０．２〜１２モルの範囲内に調整する。
【００４６】
先に説明したように、重合反応は、前段重合工程と後段重合工程とからなる２段階重合で行うこともできる。２段階重合は、具体的には、仕込み混合物を１７０〜２７０℃の温度に加熱して重合反応を開始させ、ジハロ芳香族化合物の転化率が５０％以上、好ましくは５０〜９９．５％、より好ましくは８０〜９９．３％のプレポリマーを生成させる前段重合工程、及び、温度２４５〜２９０℃、より好ましくは温度２５５〜２８５℃に加熱して、通常は極性有機溶媒１ｋｇ当り４〜２０モルの水が存在する状態で、重合反応を継続する後段重合工程を備えることができる。
【００４７】
また、重合工程において、極性有機溶媒中で、ジハロ芳香族化合物と、硫黄源とを、１７０〜２７０℃の温度で重合反応させ、ジハロ芳香族化合物の転化率が５０％以上となった時点で、重合反応混合物中に、相分離剤を添加して、重合反応系内に相分離剤を存在させ、次いで、重合反応混合物を昇温し、２４５〜２９０℃の温度で、相分離剤の存在下の重合反応系内に生成ポリマー濃厚相と生成ポリマー希薄相とに相分離した状態で重合反応を継続させることが、可能である。
【００４８】
さらには、重合工程において、極性有機溶媒中で、前記のジハロ芳香族化合物と、硫黄源とを重合反応させて、前記のジハロ芳香族化合物の転化率が５０％以上、好ましくは５０〜９９．５％、より好ましくは８０〜９９．３％のポリマーを生成させる前段重合工程；並びに、相分離剤の存在下、重合反応系内に生成ポリマー濃厚相と生成ポリマー希薄相とに相分離した状態で重合反応を継続させる後段重合工程；を含む少なくとも２段階の重合工程により重合反応を行うことができる。
【００４９】
より具体的には、重合工程において、極性有機溶媒中で、前記のジハロ芳香族化合物と、硫黄源とを、硫黄源１モル当り０．０２〜２モルの水が存在する状態（通常、極性有機溶媒１ｋｇ当り０．１〜５．５モルの水が存在する状態に相当する。）で、１７０〜２７０℃の温度で重合反応させて、前記のジハロ芳香族化合物の転化率が８０〜９９．３％のポリマーを生成させる前段重合工程；並びに、極性有機溶媒１ｋｇ当り４〜２０モルの水が存在する状態となるように重合反応系内の水量を調整するとともに、２４５〜２９０℃の温度に加熱することにより、重合反応系内に生成ポリマー濃厚相と生成ポリマー希薄相とに相分離した状態で重合反応を継続させる後段重合工程；を含む少なくとも２段階の重合工程により重合反応を行うことができる。
【００５０】
前記のジハロ芳香族化合物の転化率は、以下の式により算出した値である。前記のジハロ芳香族化合物を硫黄源よりモル比で過剰に添加した場合は、下記式
転化率＝〔〔前記のジハロ芳香族化合物仕込み量（モル）−前記のジハロ芳香族化合物残存量（モル）〕／〔前記のジハロ芳香族化合物仕込み量（モル）−前記のジハロ芳香族化合物過剰量（モル）〕〕×１００
によって転化率を算出する。それ以外の場合には、下記式
転化率＝〔〔前記のジハロ芳香族化合物仕込み量（モル）−前記のジハロ芳香族化合物残存量（モル）〕／〔前記のジハロ芳香族化合物仕込み量（モル）〕〕×１００
によって転化率を算出する。
【００５１】
前段重合工程における反応系の共存水量は、先に説明したように、硫黄源１モル当り、通常０．０２〜２モル、好ましくは０．０５〜１．９モル、より好ましくは０．５〜１．８モルの範囲である。
【００５２】
前段重合工程において、温度３１０℃及びせん断速度１２１６ｓｅｃ−１で測定した溶融粘度が、通常０．１〜３０Ｐａ・ｓのポリマー（「プレポリマー」ということがある。）を生成させることが望ましい。
【００５３】
続いて、前段重合工程で生成したポリマー（プレポリマー）の重合度の上昇を起こさせるために、後段重合工程を行う。後段重合工程での重合温度は、２４５〜２９０℃の範囲であり、重合温度が２４５℃未満では、高重合度のＰＡＳが得られにくく、２９０℃を超えると、ＰＡＳや極性有機溶媒が分解するおそれがある。特に、２５０〜２７０℃の温度範囲が高重合度のＰＡＳが得られやすいので好ましい。
【００５４】
後段重合工程では、先に説明したように、相分離剤として、水、有機カルボン酸金属塩、またはこれらの併用が好ましく、水を使用することが特に好ましく、極性有機溶媒１ｋｇ当り、４〜２０モル、好ましくは、４．１〜１５モル、より好ましくは４．２〜１０モルの水が存在する状態となるように、相分離剤としての水を添加して重合反応系内の水の量を調整することが好ましい。後段重合工程において、重合反応系中の共存水分量が極性有機溶媒１ｋｇ当り、４モル未満または２０モル超過になると、生成するＰＡＳの重合度が低下することがある。特に、共存水分量が４．３〜９モルの範囲で後段重合を行うと、高重合度のＰＡＳが得られやすいので好ましい。
【００５５】
４．後処理工程（冷却工程、分離工程、洗浄工程、回収工程等）：
本発明のＰＡＳの製造装置を適用して行うＰＡＳの製造方法としては、重合反応後の後処理工程を、常法によって行うことができる。例えば、重合反応の終了後、生成したＰＡＳポリマーを含有するスラリーを高温状態のまま、または冷却〔冷却工程（造粒工程）を兼ねることもある。〕した後、所望により水等で希釈してから、篩分等によりＰＡＳポリマーをろ別する分離工程、次いで、分離したＰＡＳポリマーについて、重合溶媒と同じ極性有機溶媒やケトン類（例えば、アセトン）、アルコール類（例えば、メタノール）等の有機溶媒や高温水による洗浄とろ過を繰り返す洗浄工程、その後乾燥することにより、ＰＡＳを回収する回収工程等を行うことができる。生成したＰＡＳを、酸や塩化アンモニウムのような塩で処理することもできる。この方法によれば、粒状ポリマーを生成させることもできるため、スクリーンを用いて篩分する方法により粒状ポリマーを反応液から分離することが、副生物やオリゴマー等から容易に分離することができるので好ましい。
【００５６】
ＩＩＩ．ポリアリーレンスルフィドの製造装置
本発明のＰＡＳの製造装置は、１または複数のバッフルを具備する反応槽を備えるＰＡＳの製造装置であって、前記バッフルの各々は、前記反応槽の内壁に突設される１または複数のバッフルサポートによって支持され、かつ、前記バッフルサポートの少なくとも１つは、前記バッフルサポートを貫通する１または複数の開口部を有することを特徴とする前記のＰＡＳの製造装置である。以下、図面を参照しながら説明する。なお、図面は、本発明のＰＡＳの製造装置に備えられるバッフル及びバッフルサポートを具備する反応槽等の態様を理解することに資するための略図面である。
【００５７】
１．反応槽
本発明のＰＡＳの製造装置は、図１の模式的な断面正面図に例示する反応槽１を備える。本発明のＰＡＳの製造装置を適用して行うＰＡＳの製造方法としては、該反応槽１を使用し、該反応槽１内において、少なくとも仕込み工程及び重合工程を行い（したがって、反応槽１は、「重合槽」または「重合缶」ということがある。）、所望により脱水工程や冷却工程（造粒工程）を行う。
【００５８】
本発明のＰＡＳの製造装置に備えられる反応槽１としては、従来ＰＡＳの製造装置に備えられ使用されている反応槽におけると同様の形状、構造及び大きさ等を適用することができ、また、同様の材料から形成することができる。すなわち、反応槽１は、通常、円筒状の胴部１１、蓋部１２及び底部１３を備える構造を有する。また、反応槽１には、通常、撹拌翼４１及び撹拌軸４２が挿通され、また、内周壁に１または複数のバッフル（邪魔板）２が備えられる。前記撹拌軸４２は、反応槽１の上方に配される電動機（図示しない。）に接続され、回転駆動される。
【００５９】
〔蓋部〕
反応槽１の蓋部１２は、円筒状の胴部１１の上部に接続して取り付けられる、通常椀状の部材であり、後に説明する撹拌翼４１の撹拌軸４２を挿通する孔部が設けられている。図１の反応槽１では、蓋部１２に、原料モノマーやその他の材料（以下、原料モノマーやその他の材料を総称して「種々の原料等」ということがある。）を反応槽１の内部に投入するための供給管１２１（「供給ノズル」ということもある。）が、１または複数備えられている。また、蓋部１２には、反応槽１の内部の点検、清掃等を行うことができるようにするため、開閉可能な蓋開口部（大きさ等により、「マンホール」、「マンウエイ」または「ハンドホール」ということもある。）等を設けてもよい。蓋開口部は通常、前記供給管１２１より大径である。なお、従来、蓋部１２としては、所望によりバッフル（邪魔板）を吊り下げ固定するバッフル固定部が、所要数設けられるものもあるが、本発明の反応槽１においては、蓋部１２に設けられるバッフル固定部は通常不要である。
【００６０】
〔底部〕
反応槽１の底部１３は、円筒状の胴部１１の下部に接続して取り付けられる、通常椀状の部材である。底部１３には、通常重合反応により生成するＰＡＳポリマーを排出する排出管１３１（「排出ノズル」ということもある。）が設けられ、更に所望により種々の原料等を反応槽１の内部に投入するための供給管が設けられることがある。本発明のＰＡＳの製造装置に備えられる特有の構成を有する反応槽１を、２段階重合における前段重合工程に適用する場合は、前段重合工程が終了した後に、生成したＰＡＳプレポリマーを含有する反応槽１内の内容物を、必要に応じて反応槽１内を所定の温度及び圧力に低下させた後に、前記排出管１３１から取り出して、２段階重合における後段重合工程を行う別の反応槽に移送する。
【００６１】
〔円筒状の胴部〕
反応槽１の円筒状の胴部１１は、反応槽１の主要部をなし、その内部において仕込み工程、重合工程及び所望により脱水工程が行われる。円筒状の胴部１１の内部には、撹拌軸４２及び撹拌翼４１と、１または複数のバッフル２（邪魔板）が配置されている。従来の反応槽１においては、バッフル２は、円筒状の胴部１１に直接取り付けられるものもある。しかし、本発明のＰＡＳの製造装置においては、バッフル２の各々は、反応槽１の内壁、具体的には円筒状の胴部１１の内壁に突設される１または複数のバッフルサポート３によって支持されるので、円筒状の胴部１１の内壁にはバッフルサポート３が取り付けられている。
【００６２】
〔その他の部材〕
通常、円筒状の胴部１１、蓋部１２及び底部１３を備える反応槽１は、更に所要のその他の部材が接続されて備えられる。先に説明した撹拌軸４２を回転させる電動機はその一例であり、更に例えば、反応槽１、特に円筒状の胴部１１の温度を調整するための熱交換ジャケットが、反応槽１の外周面を取り囲むように備えられることができる。また、種々の目的で、例えば、原料やＰＡＳポリマーの移送や、熱媒及び／または冷媒の循環等を目的として、種々の配管が備えられてもよい。
【００６３】
ＰＡＳの製造装置における反応槽１を形成する材料としては、ＰＡＳの重合反応が、高温、高圧及び高アルカリ環境において実施されることから、高温環境における強度や耐薬品性に優れる材料が求められる。具体的にはチタン（チタン合金でもよい。以下同様である。）、ジルコニウム（ジルコニウム合金でもよい。以下同様である。）、特殊オーステナイト鋼〔カーペンター（登録商標）等〕等の耐食性金属が挙げられ、これらの板状材や、チタン、ジルコニウム等の耐食性金属を反応槽１の内面に備えるものとした積層体、例えばチタン被覆鋼材やクラッド鋼等が使用される。耐食性金属の板状材（クラッド鋼も包含する。）の厚みや大きさは、必要に応じて適宜定められる。反応槽１に設置される供給管１２１等を形成する材料についても同様である。
【００６４】
２．バッフル
本発明のＰＡＳの製造装置は、１または複数のバッフル２を具備する反応槽１を備える。バッフル２は、先に説明したように、原料（仕込原料等）の組成の均一性や、特に相分離剤を使用するＰＡＳの重合方法においてはポリマー層と液相との組成比の均一性を確保するために、後に説明する撹拌翼４１による撹拌によって生じる液流に、上下撹拌の作用を生じさせるために使用されるものである。反応槽１に備えられるバッフル２の形状や数、及び配置は、ＰＡＳの重合条件、反応槽１の形状、撹拌翼４１の形状等や撹拌条件等を考慮して最適のものを選定することができる。バッフル２の数に関しては、撹拌効率や種々の条件等における重合反応の制御可能性等の観点から、複数のバッフル２を具備する反応槽が好ましく選択され、２〜１２本、更には４〜１０本のバッフル２を具備する反応槽１がより好ましく選択される。なお、後に説明する多管状のバッフルやヘアピンコイルを使用する場合は、２０本以上、更には３０本以上、所望によっては４０本程度の細管を使用して、前記所定本数のバッフルを形成するようにしてもよい。前記バッフルの少なくとも１つは、それ自体周知の構造として、内部に冷却管または加熱管を備えるものであってもよい。図２の模式的な断面平面図においては、複数のバッフル２（図２においては４本が図示されている。なお、図２中の円弧状の矢印は、想定する撹拌の回転方向を意味する。）は、反応槽１の筒状の胴部１１の内壁に沿う周上において均等間隔で配置されているが、例えば、該内壁付近の流動性を改善することを目的として、複数のバッフル２を前記の周上において不均一な間隔で配置することが好ましいこともある。また、バッフル２は、撹拌翼４１及び撹拌軸４２と干渉しない位置に配置される。バッフル２の形状に関しては、特に制限がなく、（平）板状、棒状、管状、多管式（大径の管から分岐した多数の細管を集合して配置することにより１本のバッフルとしての機能を奏させるものをいう。）、ヘアピンコイル（連通する略円形断面の細管を折り曲げ集合して配置することにより１本のバッフルとしての機能を奏させるものを意味する。「ヘアピンバッフル」または「ヘアピンコイルバッフル」ということもある。）、Ｄ型等のものが採用できる。先に述べた観点及び後に説明するバッフルサポート３との適合性に加えて、付着物の堆積抑制効果、反応槽内の内容物の流動性、強度、製造の容易さ（特に、内部に冷却管または加熱管を備える場合）等の観点から、丸棒状（管状、または少なくとも一部が中空でもよい。）等であるものが好ましいことが多い。したがって、バッフル２の各々の長手方向に直交する断面形状は、略円形または楕円形であるものが好ましく、略円形であるものがより好ましい。また、バッフル２の各々の長手方向に直交する断面の反応槽１の径方向長さは、反応槽１の径に対して０．４〜１５％であることが好ましく、０．５〜１２％であることがより好ましい。複数のバッフル２を具備する反応槽においては、すべてのバッフル２が同一形状であってもよいし、少なくとも１つが異なる形状であってもよく、また、反応槽１の筒状の胴部１１の内壁に沿う周上において対称に配置されてもよいし、非対称に配置されてもよい。
【００６５】
反応槽１に備えられるバッフル２の各々の上端面の形状については、特に限定されないが、付着物の堆積抑制効果や反応槽内の内容物の排出性等の観点から、バッフル２の少なくとも１つは、上に凸の形状をなすことが好ましく、具体的には球面状、コーン状、ロケット尖頭状等の形状が挙げられ、上端に頂角４５〜７５度、更には５０〜７０度の尖頭部を有することがより好ましい。なお、バッフル２の各々の下端面の形状については、通常平坦状でよい。また、反応槽１に備えられるバッフル２については、それ自体従来から知られているようにバッフル２の少なくとも１つは、内部に冷却管または加熱管を備えるものとすることが好ましい。また、バッフル２を形成する材料、具体的にはバッフル２において反応槽１の反応液に接触する部分を形成する材料としては、チタン、ジルコニウム等の耐食性金属が好ましく使用される。したがって、例えば、バッフル２は、外表面側がチタン合金で形成され、内側が炭素鋼やステンレス鋼で形成される積層構造のものとすることもできる。
【００６６】
バッフル２の長さは、特に限定されず、撹拌効率や種々の条件等における重合反応の制御可能性等の観点及びバッフルサポート３との適合性や、付着物の堆積抑制効果の観点等から、適宜選定することができるが、特に付着物の堆積抑制効果の観点から、バッフル２の各々の上端部は、静止液面、すなわち、反応槽１内にある反応液の撹拌を行う前に想定される液面、と比較して、これより下方に位置するものであることが好ましい。したがって、バッフル２の各々の上端部は、反応槽１内にある反応液が撹拌により液面が変動するときの液面、すなわち、ボルテックス発生時の液面より、十分下方に位置するものであることが好ましい。この点補足すると、本発明のＰＡＳの製造装置を適用してＰＡＳの重合を実施するとき、仕込み工程及び重合工程、更に必要に応じて行う脱水工程等、ＰＡＳの重合反応に際しては、撹拌が行われることに伴って、渦巻き流（ボルテックス）が発生して、反応槽１の半径方向外側部（反応槽１の筒状の胴部１１の内周面の近傍に該当する。）の液面が上昇する（半径方向中央部の液面は下降する。）。なお、本発明のＰＡＳの製造装置に備えられる反応槽１はバッフル２を具備しているため、バッフル２を具備しないときと比較して撹拌におけるボルテックス発生時の液面の上昇は小さいが、バッフル２の各々の上端部が撹拌時にも液面の上方に露出する可能性は、ほぼ皆無である。
【００６７】
本発明のＰＡＳの製造装置においては、好ましくはバッフル２の各々の上端部が、前記静止液面より下方に位置することにより、撹拌の開始前、撹拌中及び撹拌終了後のいずれにおいても、バッフル２の各々の上端部は、液面下に位置する。この結果、反応槽１内にある反応液中に溶解している成分の一部が蒸発し、バッフル２の各々の上方部分に析出して堆積するおそれがない。確実な付着物の堆積抑制効果の観点等から、前記バッフル２の各々の上端部は、該バッフル２の長手方向に沿う長さの５％以上に当たる距離、前記静止液面より下方に位置することがより好ましく、同じく７％以上に当たる距離、前記静止液面より下方に位置することが更に好ましい。反応槽の大きさ等にもよるが、多くの場合、バッフル２の各々の上端部は、前記静止液面より５ｃｍ以上下方に位置することが好ましく、１０ｃｍ以上下方に位置することがより好ましい。
【００６８】
なお、反応槽１に備えられるバッフル２の各々は、反応槽１の蓋部１２や底部１３に設けられる供給管１２１等と干渉したり、撹拌翼４１と干渉しないように配置される。したがって、バッフル２の各々の長さは、反応槽１の高さに対して、通常５０〜８０％の範囲であり、多くの場合５５〜７５％の範囲である。バッフル２の各々の長さが小さすぎる場合は、バッフルによる撹拌効果が十分でなくなるおそれがあり、バッフル２の各々の長さが大きすぎる場合は、その上端部を静止液面より下方に位置させることが難しくなることがある。なお、反応槽１の高さとは、バッフル２の長手方向の延長線上の撹拌槽１（具体的には、通常蓋部１２及び底部１３である。）の内壁間の距離をいうが、便宜的に筒状の胴部１１の高さを反応槽１の高さとしてもよい。
【００６９】
３．バッフルサポート
本発明のＰＡＳの製造装置は、１または複数のバッフル２を具備する反応槽１を備えるとともに、前記バッフル２の各々は、前記反応槽１の筒状の胴部１１の内壁に突設される１または複数のバッフルサポート３によって、該反応槽１の筒状の胴部１１の内壁から所定距離、通常４ｍｍ以上、多くの場合１ｃｍ以上、反応槽の大きさによっては３ｃｍ以上等、離隔するように支持される。すなわち、本発明のＰＡＳの製造装置は、バッフル２が、反応槽１の筒状の胴部１１の内壁に直接固定されたり、蓋部１２に設けられたバッフル固定部から吊り下げ固定されるものではない。本発明のＰＡＳの製造装置において、バッフル２の各々は、前記反応槽１の筒状の胴部１１の内壁に突設固定される１または複数のバッフルサポート３によって支持される（図１においては、バッフル２の各々は、バッフル２の長手方向に沿い上下に離隔する２本のバッフルサポート３によって支持されている。）。反応槽内の内容物の撹拌に対して過度の抵抗を与えることがなく、また、撹拌による抵抗力に抗してバッフルを支える強度を保つことができるように、バッフルサポート３の少なくとも１つは、水平面におけるその断面積が、反応槽の内容物の水平方向の流れの方向に対する垂直面におけるその断面積より大であることが好ましく、水平面におけるその断面積が垂直面におけるその断面積に対して１．１倍以上であることがより好ましい。本明細書において、バッフルサポートの水平面における断面積とは、バッフルサポートを反応槽に設置した場合に、その水平投影面（ｈｏｒｉｚｏｎｔａｌ  ｐｌａｎｅ  ｏｆ  ｐｒｏｊｅｃｔｉｏｎ）が有する面積をいい、バッフルサポートの垂直面における断面積とは、バッフルサポートを反応槽に設置した場合に、反応槽の内容物の水平方向の流れの方向に対する垂直面に関する、バッフルサポートの垂直投影面（ｖｅｒｔｉｃａｌ  ｐｌａｎｅ  ｏｆ  ｐｒｏｊｅｃｔｉｏｎ）が有する面積をいい、水平面とは、重力が働く方向に垂直な平面をいい、垂直面とは、重力が働く方向に平行な平面をいう。具体的には、バッフルサポート３を反応槽１の内壁に、水平方向の長さ１０〜２５ｃｍ、内壁からの突出長さ１５〜３０ｃｍ程度となるように、水平面に平行になるように配置することが望ましい。バッフル２の各々を支持するバッフルサポート３の数は、通常１〜６本、多くの場合２〜４本である。バッフルサポート３によるバッフル２の支持方法は、特に限定されず、バッフル２の支持機能、付着物の堆積防止機能、伝熱性能、熱応力の解放等を考慮しながら、従来採用されているバッフル２の支持方法を採用することができ、例えば図３（ａ）〜（ｅ）及び図４に示されるようなボルトとナットによる固定等によることができる。なお、所望によりバッフル２の位置調整や交換等を容易に行うことができる。また、バッフルサポート３は、通常静止液面より下方に位置するように配置されて、バッフル２の各々を支持することが好ましい。バッフル２の支持機能や付着物の堆積防止機能の観点から、バッフルサポート３は、反応槽内１の内容物の水平方向の流れに対して、バッフル２の水平断面の幾何的重心を基準として下流側に配置されることが好ましい。
【００７０】
バッフルサポート３を形成する材料としては、異種金属間の電池作用による腐食や熱膨張率の相違による熱応力の発生を回避すること、また溶接等の加工の容易性等の観点から、反応槽１の内壁面を形成する材料やバッフル２の外表面側を形成する材料と同じものを使用することが好ましく、具体的には、チタン、ジルコニウム、特殊オーステナイト鋼等の耐食性金属が好ましく使用される。また、バッフルサポート３の形状は、従来採用されている形状を採用することができるが、付着物の堆積抑制、加工性、バッフル２の支持の確実性及び反応槽１の筒状の胴部１１の内壁への固定の容易さや接合強度等の観点から、溝型状等の形鋼形状、板状または棒状が好ましく、強度及び重量のバランス等の観点から溝型状の溝形鋼（チャンネル）や、山形鋼、Ｈ形鋼、Ｉ形鋼、角形鋼、丸形鋼から形成することがより好ましい。バッフルサポート３の少なくとも１つは、反応槽１の内壁、具体的には反応槽１の筒状の胴部１１の内壁に着脱可能とし、交換可能であるものとしてもよい。
【００７１】
本発明のＰＡＳの製造装置は、前記バッフルサポート３の少なくとも１つは、１または複数の貫通する開口部３１を有することを特徴とし、これにより、該バッフルサポート３の質量や熱容量が軽減するとともに、撹拌によって生じる反応液の流れを複雑に乱れさせる働き等が起こると推測され、その結果、該バッフルサポート３への付着物の堆積が抑制され、また、バッフル２への付着物の堆積が抑制される。貫通する開口部３１を有するバッフルサポート３は、付着物の堆積抑制効果の観点から、すべてのバッフル２を支持するバッフルサポート３のすべて、少なくとも１つのバッフル２を支持するバッフルサポート３のすべて、すべてのバッフル２を支持するバッフルサポート３の少なくとも１つ、または、少なくとも１つのバッフル２を支持するバッフルサポート３の少なくとも１つのバッフル２を支持するバッフルサポート３のいずれであってもよい。好ましくは、貫通する開口部３１を有するバッフルサポート３は、すべてのバッフル２を支持するバッフルサポート３のすべて、または、すべてのバッフル２を支持するバッフルサポート３のうちのバッフル２の長手方向に沿う上方に位置するバッフルサポート３のいずれかである。
【００７２】
図１及び図２に示すように、貫通する開口部３１を有するバッフルサポート３の少なくとも１つは、その水平面におけるその断面積が垂直面におけるその断面積より大であることが、反応槽内の内容物の撹拌に対して過度の抵抗を与えることがない観点から好ましく、水平面におけるその断面積が垂直面におけるその断面積に対して、１．１倍以上、更には１．２倍以上でもよく、例えば溝型鋼から形成した断面コの字状のバッフルサポート３を、先に説明したように反応槽１の内壁に、水平方向の長さ１０〜２５ｃｍ、内壁からの突出長さ１５〜３０ｃｍ程度となるように、水平面に平行になるように配置することが望ましい。バッフルサポート３にねじれや座屈が生じない等の観点から、バッフルサポート３の水平面におけるその断面積は、垂直面におけるその断面積に対して通常５倍以内である。また、付着物の堆積抑制効果の観点から、貫通する開口部３１を有するバッフルサポート３が有する貫通する開口部３１が垂直方向にバッフルサポート３を貫通する開口部であることが好ましい。本明細書において、「垂直方向」とは、重力が働く方向を意味し、「水平方向」とは、重力が働く方向に垂直な方向を意味する。該貫通する開口部３１は、１つの開口部でもよいし、複数の開口部でもよく、複数の開口部の形状及び大きさは、同一でもよいし異なってもよい。開口部３１の形状は、特に限定されず、略四角形、略六角形、略円形、略楕円状等々の形状とすることができる。開口部３１を有するバッフルサポート３における開口部３１（１つまたは複数である。）の開口端の面積の合計は、付着物の堆積の抑制効果及びバッフルサポート３の強度の観点等から、該バッフルサポート３上の面のうち、前記開口端を含む面の輪郭で囲まれる面積（貫通する開口部３１の開口端を含む面の、該開口部３１の面積を包含する面積、すなわち、開口部３１の開口端の面積と非開口部の面積との合計をいう。）に対して５〜９５％の割合であることが好ましく、１０〜９２％の割合であることがより好ましく、１５〜９０％の割合であることが更に好ましい。また、同様の観点から、バッフルサポート３の少なくとも１つは、幅１〜５０ｍｍ、好ましくは２〜４０ｍｍの間隔を置いて区分される複数の開口部３１を有することが好ましい。該間隔が１ｍｍ未満であると、バッフルサポート３の強度が不足し、バッフル２を、特に反応槽内において撹拌が行われるときに、十分支持することができないおそれがある。該間隔が５０ｍｍを超えると、付着物の堆積の抑制効果がみられないおそれがある。同様の観点から、バッフルサポート３における開口部３１を取り囲む領域（非開口部）についても幅１〜５０ｍｍの範囲とすることが好ましく、２〜４０ｍｍの範囲とすることがより好ましい。
【００７３】
例えば、図３（ａ）に示すバッフルサポート３は、２つの略四角形の開口部〔具体的には、垂直方向にバッフルサポート３を貫通する開口部である。図３（ｂ）〜（ｅ）についても同様である。〕３１１及び３１２を有し、それらの間隔は１〜５０ｍｍの範囲であることが好ましい。図３（ｂ）に示すバッフルサポート３は、図３（ａ）に示される開口部３１２に対応する開口部として、相対的に幅が狭い間隔、すなわちブリッジ３２により形成される間隔を置いて区分される開口部３１２ａ及び３１２ｂを有する。該ブリッジ３２の幅（開口部の間隔に相当する。）は１〜５０ｍｍの範囲であることが好ましく、２〜４０ｍｍの範囲であることがより好ましい。
【００７４】
図３（ｃ）に示すバッフルサポート３は、略円形の相対的に大径の開口部３１３と、略円形の小径の開口部３１４の多数個とを有する（明示的には９個の開口部のみを図示した。）多孔板に該当する。多孔板であるバッフルサポート３としては、更に小径かつ多数個の略円形その他の形状の開口部３１４を有するものとすることができる。その際、多数個の略円形その他の形状の開口部３１４は、１〜５０ｍｍの間隔を置いて区分されるものであることが好ましい。
【００７５】
さらに、バッフルサポート３は、図３（ｄ）に例示する梯子状または図３（ｅ）に例示する格子状（梯子状及び格子状を総称して、「グレーチング構造」ということがある。）の多数の開口部３１を有するものとすることができる。すなわち、バッフルサポート３の少なくとも１つは、梯子状または格子状の開口部３１を有するものとすることができる。また、グレーチング構造の開口部３１を有するバッフルサポート３は、該開口部３１を区分する間隔に相当するブリッジまたは桟の幅は、同様に１〜５０ｍｍの範囲であることが好ましい（細い幅のブリッジまたは桟で区分される格子状の開口部３１を有する多孔板とすることもできる。）。
【００７６】
バッフルサポート３の各々における開口部３１の形成方法は、特に限定されず、通常チタン等の耐食性金属の加工に採用される方法によることができ、例えば、シャー切断等の機械的切断、プラズマ切断、放電加工やレーザー切断等の熱的切断、更にはウオータージェット切断等によることができ、適用範囲及び寸法精度等の観点から経済性も参酌して最適方法を選択すればよい。バッフルサポート３を、反応槽１の筒状の胴部１１の内壁に突設固定する方法は、特に限定されず、通常チタン等の耐食性金属から形成される部材の接合方法、例えば、不活性ガスアーク溶接、電子ビーム溶接、抵抗溶接、爆発溶接、ろう付け、拡散接合、機械的接合、等の方法を採用することができ、図３（ａ）〜（ｅ）に示されるように、バッフルサポート３の各々に取付部３３を設けておくことが好ましい。
【００７７】
４．撹拌翼
本発明のＰＡＳの製造装置において、上記バッフルと好ましく組み合わせることができる撹拌翼４１は、特に限定されず、プロペラ翼、パドル翼、ピッチドパドル翼、タービン翼、ピッチドタービン翼、アンカー翼、スクリュー翼、ヘリカルリボン翼等から適宜選択して使用することができ、また、撹拌翼４１を構成する翼の枚数は適宜選択することができる。例えばピッチドパドル４枚翼が好ましく用いられる。撹拌翼は４１、撹拌軸４２を介して、反応槽外に設置した電動機（図示しない）によって、所要の回転数及び撹拌動力で回転され、定法にしたがい必要に応じて工程中に回転数や撹拌動力を変更してもよい。
【００７８】
ＩＶ．ポリアリーレンスルフィド
本発明のＰＡＳ製造装置によれば、粒状で取り扱い性に優れるＰＡＳを効率よく製造することができる。すなわち、反応槽の内壁に突設されるバッフルサポートによって支持されるバッフルを具備する反応槽を備える本発明のＰＡＳ製造装置は、バッフルサポートの少なくとも１つは、前記バッフルサポートを、好ましくは垂直方向に貫通する１または複数の開口部を有することを特徴とすることによって、バッフルやバッフルサポートへの付着物の堆積が抑制されるので、堆積物が剥離して生成するＰＡＳポリマーに混入するおそれがなく、高品質のＰＡＳポリマー製品が得られる。具体的には、温度３１０℃、せん断速度１２１６ｓｅｃ−１における溶融粘度が５０〜３０００Ｐａ・ｓ、好ましくは１００〜２０００Ｐａ・ｓである高分子量のＰＡＳポリマーを得ることができる。
【００７９】
本発明のＰＡＳの製造方法により得られるＰＡＳは、そのまま、または酸化架橋させた後、単独で、または所望により各種無機充填剤、繊維状充填剤、各種合成樹脂を配合し、種々の射出成形品やシート、フィルム、繊維、パイプ等の押出成形品に成形することができる。本発明の製造方法により得られたＰＡＳは、色調が良好である。また、本発明の製造方法により得られたＰＡＳのコンパウンドは、揮発分の発生量が少なく、揮発分の抑制が期待される電子機器等の分野にも好適である。
【実施例】
【００８０】
以下に実施例及び比較例を挙げて、本発明についてより具体的に説明する。なお、本発明は、実施例に限られるものではない。ＰＡＳポリマーの溶融粘度の測定方法は、以下のとおりである。【００８１】
〔溶融粘度〕
ＰＡＳポリマーの溶融粘度は、乾燥ポリマー約２０ｇを用いて、東洋精機株式会社製キャピログラフ１−Ｃにより溶融粘度を測定した。この際、キャピラリーは、１ｍｍφ×１０ｍｍＬのフラットダイを使用し、設定温度は、３１０℃とした。ポリマー試料を装置に導入し、５分間保持した後、せん断速度１２１６ｓｅｃ−１での溶融粘度を測定した（単位：Ｐａ・ｓ）。【００８２】
［実施例１］
図１に示す、筒状の胴部１１内に、撹拌翼（上下２段の４５度ピッチドパドル４枚翼）４１及び撹拌軸４２、並びに、バッフル２及びバッフルサポート３を備え、蓋部１２に原料の供給管１２１等と底部１３に生成ＰＡＳポリマーの排出管１３１等とを備え、外周面を取り囲む熱交換ジャケットを備える反応槽１（径１３０ｃｍ、高さ１５０ｃｍ。容積約２ｍ３）を具備するＰＡＳ製造装置を使用して、ＰＡＳを製造した。【００８３】
バッフル２としては、長さ方向に直交する断面が径１４．５ｃｍ（反応槽１の径に対して１１％である。）の円形で長さ１００ｃｍ（反応槽の高さに対して約６７％である。）であり、上端部に頂角６０度のロケット状の尖頭部を有するチタン製の棒状体であるバッフル２の４本を、反応槽１の筒状の胴部１１の内壁に沿い周状に等間隔で（対称位置に）備えるものとした。バッフル２の各々は、それぞれの上端部が、静止液面より約１２ｃｍ下方に位置する（バッフル２の上端部は、該バッフル２の長手方向に沿う長さの１２％に当たる距離、静止液面より下方に位置する。）ようにして、それぞれ２つのバッフルサポート３（反応槽１内の内容物の水平方向の流れに対して、バッフル２の上流端とバッフル２の下流端との中点より下流側に配置される。）で支持し、反応槽１の筒状の胴部１１の内壁から５ｃｍ離れるように固定した。なお、バッフル２の内部には冷却管が刻設され、反応槽１外の冷媒供給装置に連接するものとした。【００８４】
バッフルサポート３としては、図３（ａ）に示す垂直方向にバッフルサポート３を貫通する２つの開口部３１１及び３１２（２つの開口部の間隔は、約２．５ｃｍであり、開口部３１１及び３１２の面積の合計は、バッフルサポート３の面積に対して約２０％の割合である。また、バッフルサポート３における開口部３１１及び３１２を取り囲む周縁部の幅は１〜５０ｍｍの範囲内であった。）を有するチタン製のバッフルサポート３を、取付部３３を介して反応槽１の筒状の胴部１１の内壁に突設させて（水平方向の長さ１５ｃｍ、内壁からの突出長さ２０ｃｍとした。）取り付け、図１に示すように上下２枚の該バッフルサポート３（いずれも撹拌における静止液面より下方に位置する。）によって各々のバッフル２を、図３（ａ）に示すようにしてボルトとナットで固定した。【００８５】
１．脱水工程：
上記の反応槽１に、濃度６２．４質量％水硫化ナトリウム２００ｋｇ（ＮａＳＨ換算で２２２９モル）、濃度７３．６質量％水酸化ナトリウム１１０ｋｇ（２０２４モル）、及びＮ−メチル−２−ピロリドン（ＮＭＰ）６００ｋｇとを、反応槽の蓋部１２に設けた供給管１２１からそれぞれ投入し、反応槽１内を窒素ガスで置換した後、約２時間かけて、５０ｒｐｍで撹拌しながら温度２００℃まで昇温して、水９０ｋｇとＮＭＰ１１５ｋｇとを留出させ脱水工程を行った。この脱水工程で揮散した硫化水素量は０．５７ｋｇ（１７モル）であった。この値を用いて、反応槽内の硫黄源（仕込み硫黄源）の量を算出したところ、２２１２モルであった。【００８６】
２．仕込み工程：
脱水工程の後、反応槽１を温度１７０℃まで冷却し、市販のｐ−ジクロロベンゼン（ＰＤＣＢ）３３１．５ｋｇ〔２２５５モル、ＰＤＣＢ／有効Ｓ＝１．０２（モル／モル）〕及び水１７ｋｇとＮＭＰ２８９ｋｇを、反応槽１の蓋部１２に設けた供給管１２１からそれぞれ投入して、仕込み混合物を得た。【００８７】
３．重合工程：
（１）前段重合：  反応槽１に備え付けた撹拌翼４１を回転させて仕込み混合物を撹拌しながら、温度１８３℃から２２０℃に昇温して１時間反応させた後、２３０℃に昇温して１．５時間反応させた。重合反応で生成したＰＡＳプレポリマーを含有する反応混合物をサンプリングして、反応槽１から取り出したところ、ＰＤＣＢの転化率は９５％であった。
（２）後段重合：  次いで、前記の反応混合物を、反応槽１の底部１３に備える排出管１３１から排出して、通常使用される後段重合用の別の反応槽内に投入し、水５０ｋｇを供給し、２６０℃まで昇温して、相分離重合である後段重合として５時間反応させ、生成したＰＡＳポリマーを含有する反応混合物を得た。【００８８】
４．後処理工程：
重合反応終了後の反応混合物を室温まで冷却した後、１００メッシュ（目開き１５０μｍ）のスクリーンに通して、ＰＡＳポリマー（粒状ポリマー）を篩分した。分離したＰＡＳポリマーを、アセトンにより３回洗浄し、水洗を３回行った後、０．３％酢酸水洗を行い、さらに水洗を４回行って洗浄ポリマーを得た。洗浄ポリマーは、温度１０５℃で１３時間乾燥した。得られた粒状ポリマー（１００メッシュ通過）の溶融粘度は１３５０Ｐａ・ｓであった。【００８９】
反応槽１に新たな原料を投入して、脱水工程、仕込み工程、重合工程（反応槽１内での前段重合、及び他の反応槽内での後段重合）及び後処理工程からなる上記したＰＡＳの製造操作を２０回反復実施した。その後、反応槽１内のバッフル２及びバッフルサポート３のそれぞれについて、付着物の堆積の有無を目視で観察したところ、バッフル２及びバッフルサポート３のいずれにも付着物の堆積はみられなかった。【００９０】
［実施例２］
バッフル２として、上端部に頂角６０度のロケット状の尖頭部を有しない（やや凸状とした。）チタン製の棒状体であるバッフル２を使用したこと、及び、バッフルサポート３として、図３（ｂ）に示す垂直方向にバッフルサポート３を貫通する３つの開口部３１１、３１２ａ及び３１２ｂ（開口部３１２ａ及び３１２ｂの間にあるブリッジ３２の幅は１０ｍｍである。開口部３１１、３１２ａ及び３１２ｂの面積の合計は、バッフルサポート３の面積に対して約１８％の割合である。また、バッフルサポート３における開口部３１１、３１２ａ及び３１２ｂを取り囲む周縁部の幅は１〜５０ｍｍの範囲内であった。）を有するチタン製のバッフルサポート３を使用したことを除き、実施例１と同様に構成した反応槽１を使用して、実施例１と同様にして、ＰＡＳの製造操作を２０回反復実施した。その後、反応槽１内のバッフル２及びバッフルサポート３のそれぞれについて、付着物の堆積の有無を目視で観察したところ、バッフル２及びバッフルサポート３のいずれにも付着物の堆積はみられなかった。【００９１】
［比較例１］
バッフル２’として、長さ方向に直交する断面が径１４．５ｃｍの円形で長さ１２３ｃｍ（反応槽の高さに対して８２％である。）であるチタン製の棒状体（上端部にロケット状の尖頭部を有しない。）を、反応槽１の筒状の胴部１１の内壁に沿い周状に等間隔で（対称位置に）備え、かつ、バッフル２’の各々の上端部は、静止液面より１１ｃｍ上方に位置するよう、それぞれ２つのバッフルサポート３’で支持したこと、及び、バッフルサポート３’として、チタン製であるが開口部を有しないものを使用したことを除いて、実施例１と同様にして、ＰＡＳの製造操作を２０回反復実施した。その後、反応槽１内のバッフル２’及びバッフルサポート３’のそれぞれについて、付着物の堆積の有無を目視で観察したところ、バッフル２’の上端面や裏面側（撹拌翼の回転により発生する周方向の液流に当接する面の反対側）、及びバッフルサポート３’の上端面や裏面側（上記した趣旨である。）に、付着物の堆積がみられた。【００９２】
実施例１及び２と比較例１との結果から、１または複数のバッフルを具備する反応槽を備えるポリアリーレンスルフィドの製造装置であって、前記バッフルの各々は、前記反応槽の内壁に突設される１または複数のバッフルサポートによって支持され、かつ、前記バッフルサポートの少なくとも１つは、前記バッフルサポートを、好ましくは垂直方向に貫通する１または複数の開口部を有する実施例１及び２のＰＡＳの製造装置、具体的には更に前記バッフルの各々の上端部は、静止液面より下方に位置する実施例１及び２のＰＡＳの製造装置は、ＰＡＳの製造操作を２０回反復実施しても、バッフル及びバッフルサポートへの付着物の堆積が抑制されることが分かった。【００９３】
これに対して、１または複数のバッフルを具備する反応槽を備えるポリアリーレンスルフィドの製造装置であって、前記バッフルの各々は、前記反応槽の内壁に突設される１または複数のバッフルサポートによって支持されるものの、前記バッフルサポートはいずれも、１または複数の貫通する開口部を有しない、具体的には更に、前記バッフルの各々の上端部は、静止液面より下方に位置しない比較例１のＰＡＳの製造装置は、ＰＡＳの製造操作を２０回反復実施すると、バッフル及びバッフルサポートへの付着物の堆積がみられることが分かった。
【産業上の利用可能性】
【００９４】
本発明は、１または複数のバッフルを具備する反応槽を備えるＰＡＳの製造装置であって、
前記バッフルの各々は、前記反応槽の内壁に突設される１または複数のバッフルサポートによって支持され、かつ、
前記バッフルサポートの少なくとも１つは、前記バッフルサポートを、好ましくは垂直方向に貫通する１または複数の開口部を有する
ことを特徴とする前記のＰＡＳの製造装置であることにより、
撹拌効率向上等のためにバッフルサポートを介して反応槽内に配置されるバッフル（邪魔板）等への付着物の堆積を抑制することによって、生産効率を向上し、堆積物除去コストを削減し、及び製品ＰＡＳの品質を向上することに寄与するＰＡＳの製造装置を提供することができるので、産業上の利用可能性が高い。
【符号の説明】
【００９５】
１    反応槽
１１  筒状の胴部
１２  蓋部
１２１  供給管
１３  底部
１３１  排出管
２、２’    バッフル
３、３’    バッフルサポート
３１、３１１、３１２、３１２ａ、３１２ｂ、３１３、３１４    開口部
３２  ブリッジ
３３  （バッフルサポートの）取付部
４１  撹拌翼
４２  撹拌軸
【図１】
2016047631.tif 000003
【図２】
2016047631.tif 000004
【図３】
2016047631.tif 000005
【図４】
2016047631.tif 000006
【国際調査報告】
2016047631.tif 000007
2016047631.tif 000008
2016047631.tif 000009